(57)【要約】      （修正有）【課題】表面に付着した指紋等の汚れが目立ちにくく、かつ、付着した指紋が布等による乾拭きで拭き取りやすい基材であり、拭き取り部分に再度指紋成分が付着した場合であっても、該指紋成分が目立ちにくい基材、すなわち、優れた耐指紋汚染性を有する基材を提供する。【解決手段】光透過性、光反射性、または光沢性を有する基材１の平滑な面２の指が接触する箇所に、該平滑な面２に付着した指紋成分を毛細管力で集める凹型の穴３を有し、該穴３の正面視での投影面積の二乗根の寸法が１０〜３００μｍであり、該穴３の平均深さが０．２〜５０μｍであり、該穴３の分布頻度が面積比で１０〜８５％であることを特徴とする、耐指紋汚染性基材１。【選択図】図２
2013010684.tif 000002
【特許請求の範囲】
【請求項１】
光透過性、光反射性、または光沢性を有する基材の平滑な面の指が接触する箇所に、該平滑な面に付着した指紋成分を毛細管力で集める凹型の穴を有し、該穴の正面視での投影面積の二乗根の寸法が１０〜３００μｍであり、該穴の平均深さが０．２〜５０μｍであり、該穴の分布頻度が面積比で１０〜８５％であることを特徴とする、耐指紋汚染性基材。
【請求項２】
前記穴の正面視での形状が、１〜６個の角を有することを特徴とする、請求項１に記載の耐指紋汚染性基材。
【請求項３】
前記穴の、耐指紋汚染性部分における分布頻度が面積比で１３〜６０％であることを特徴とする、請求項１または請求項２に記載の耐指紋汚染性基材。
【請求項４】
前記穴は、該穴の形状に対応したマスキング処理を施した後、表面研削またはエッチングを施すことにより前記基材の平滑な面に形成されたものであることを特徴とする、請求項１乃至請求項３のいずれかに記載の耐指紋汚染性基材。
【請求項５】
前記基材の平滑な面がフロートガラスのトップ面またはボトム面であることを特徴とする、請求項１乃至請求項４のいずれかに記載の耐指紋汚染性基材。
【請求項６】
前記基材表面に撥水撥油性膜を有することを特徴とする、請求項１乃至請求項５のいずれかに記載の耐指紋汚染性基材。
【発明の詳細な説明】
【技術分野】
【０００１】
本発明は、優れた耐指紋汚染性を有する基材に関するものである。
【背景技術】
【０００２】
ガラス、プラスチック、金属等の光透過性、光反射性、または光沢性を有する基材は、電子機器や自動車部品、建築物等の材料として汎用されている。これらの基材は使用部分によっては、人の手に触れる機会が多く、指紋や皮脂などの生体由来の汚れ（以降、単に「指紋成分」と記載する）が付着しやすく、かつその汚れを容易に拭き取ることができない性質があった。そのため、付着した指紋成分および／または完全には拭き取れなかった指紋成分が非常に目立ちやすく、基材の美観を著しく損ねる（以後、単に「指紋汚染性」と記載する場合もある）という問題があった。
【０００３】
上記問題を解決するために、基材を表面処理し、基材表面の表面エネルギーを低下させることで、指紋成分を基材に付着しにくくし、また馴染みにくく（濡れにくく）することで、指紋成分に対する耐性を高める試みが行われている。例えば特許文献１では、基材の表面に、下記一般式（Ｉ）で表され、数平均分子量が５×１０２ 〜１×１０５ であるケイ素含有有機含フッ素ポリマーの層を形成したことを特徴とする防汚性基材が記載されている。
2013010684.tif 000003
【０００４】
特許文献２では、基材表面の加工により基材に撥水撥油性を付与し表面エネルギーを低下させる方法が開示されており、具体的には少なくともひとつの表面が撥水撥油性を示し、水または油の少なくともひとつの液滴の接触角が減少することを避けるための凹型構造を持っている幾何学的特徴を有し、その寸法が異なる複数の組を持つガラス基材が記載されている。
【０００５】
しかしながら、指紋成分を基材に完全に付着させないことは難しく、近年では上記問題に対する別のアプローチとして、指紋成分の付着を目立ちにくく、または馴染みやすくすることが課題とされている。例えば特許文献３ではステンレス鋼板の表面に複数の凹凸構造をランダムに配列し表面に透明な有機樹脂被膜を形成することにより、指紋成分の目立ちにくいステンレス鋼板を提供している。また、特許文献４では特定の微細構造を基材上に形成することにより、該微細構造の凸部から凹部へ指紋成分を拡散することで、特許文献５では凹凸部を有する層を基材に持たせることにより、凹部へ指紋成分を誘導することで、目立たなくする方法がそれぞれ開示されている。
【先行技術文献】
【特許文献】
【０００６】
【特許文献１】特開平０９−１５７５８２号公報
【特許文献２】米国特許公開第２０１０／０２８５２７２号
【特許文献３】特開２００４−１３６３４４号公報
【特許文献４】米国特許公開第２０１０／００３３８１８号
【特許文献５】特開２００７−０５８１６２号公報
【発明の概要】
【発明が解決しようとする課題】
【０００７】
特許文献４や特許文献５のように指紋成分が馴染みやすい効果を付与した場合、一度付着した指紋成分の除去性は「指紋成分が付着しにくい」基材に比べて劣る、或いは考慮されない場合がほとんどである。上記の微細構造の中に入り込んだ指紋成分が、布等で拭き取りを行っても、残留し易い場合、該微細構造表面に再度指紋成分が付着した場合、微細構造に収容しきれなくなった指紋成分が基材表面に大量に存在するようになり、指紋成分の付着を目立ちにくくする効果が著しく損なわれてしまう恐れがある。そのため、一旦付着した指紋成分を、微細構造も含めた基材表面から、布等での拭き取りで容易に除去することは重要であり、本発明では、従来技術とは異なる微細構造によって、付着した指紋成分が目立ちにくく、かつ、付着した指紋成分が布等による乾拭きで拭き取りやすい基材であり、拭き取り部分に再度指紋成分が付着した場合であっても、該指紋成分が目立ちにくい基材を提供することを課題とする。
【課題を解決するための手段】
【０００８】
本発明は、表面に指紋成分を集めるような凹型の穴を有した基材を提供するものであり、そのことにより前記課題が解決される。
【０００９】
本発明において、「耐指紋汚染性」とは付着した指紋成分が目立ちにくく、かつ、付着した指紋成分が布等を用いて拭き取りやすく、さらに、拭取った部分に再度指紋成分が付着した場合であっても、該指紋成分が目立ちにくいことを意味する。後述する実施例において「耐指紋汚染性」の評価方法を記載する。
【００１０】
本発明は、光透過性、光反射性、または光沢性を有する基材の平滑な面の指が接触する箇所に、該平滑な面に付着した指紋成分を毛細管力で集める凹型の穴を有し、該穴の正面視での投影面積の二乗根の寸法が１０〜３００μｍであり、該穴の平均深さが０．２〜５０μｍであり、該穴の分布頻度が面積比で１０〜８５％であることを特徴とする、耐指紋汚染性基材である。
【００１１】
また、本発明は、前記穴の正面視での形状が、１〜６個の角を有することを特徴とする、前記の耐指紋汚染性基材である。
【００１２】
また、本発明は、前記穴の、耐指紋汚染性部分における分布頻度が面積比で１３〜６０％であることを特徴とする、前記の耐指紋汚染性基材である。ここでいう「耐指紋汚染性部分」とは、基材の平滑な面において耐指紋汚染性を付与したい部分のことである。
【００１３】
また、本発明は、前記穴が、該穴の形状に対応したマスキング処理を施した後、表面研削またはエッチングを施すことにより前記基材の平滑な面に形成されたものであることを特徴とする、前記の耐指紋汚染性基材である。
【００１４】
また、本発明は、前記基材の平滑な面がフロートガラスのトップ面またはボトム面であることを特徴とする、前記の耐指紋汚染性基材である。
【００１５】
また、本発明は、前記基材表面に撥水撥油性膜を有することを特徴とする、前記の耐指紋汚染性基材である。
【発明の効果】
【００１６】
本発明によれば、付着した指紋成分が目立ちにくく、かつ布等を用いた乾拭きで拭き取りやすい基材であり、拭き取り部分に再度指紋成分が付着した場合であっても、該指紋成分が目立ちにくい基材を提供することができる。
【図面の簡単な説明】
【００１７】
【図１】基材表面に四角形の穴を複数有する基材を正面視でみた模式図。
【図２】図１中のａ−ａ’断面の一部の一実施形態を示した断面図。
【図３】図１中のａ−ａ’断面の一部の別の実施形態を示した断面図。
【図４】穴の一部又は全体に指紋成分がトラップされた状態の模式図。
【図５】本発明の基材表面を正面から見た場合の穴のいくつかの形状の投影図。
【図６】本発明の基材表面を正面から見た場合の穴と穴の一部にトラップされた指紋成分の投影図。
【図７】図６中のｂ−ｂ’断面を示した断面図。
【図８】本発明の実施例２で得られた、表面に凹型の穴を有する基材に擬似指紋を付着させた様子を表す図面代用の光学顕微鏡写真。
【図９】本発明の実施例２で得られた、表面に凹型の穴を有する基材に擬似指紋を付着させ、１往復の拭取り試験を行った後の様子を表す図面代用の光学顕微鏡写真。
【図１０】本発明の実施例２で得られた、表面に凹型の穴を有する基材に擬似指紋を付着させ、１往復の拭き取り試験を行った後に、該拭き取り部分に擬似指紋を再付着させた様子を表す図面代用の光学顕微鏡写真。
【図１１】本発明の実施例１１で得られた、表面に凹型の穴を有する基材に擬似指紋を付着させた様子を表す図面代用の光学顕微鏡写真。
【図１２】本発明の実施例１１で得られた、表面に凹型の穴を有する基材に擬似指紋を付着させ、１往復の拭取り試験を行った後の様子を表す図面代用の光学顕微鏡写真。
【図１３】本発明の実施例１１で得られた、表面に凹型の穴を有する基材に擬似指紋を付着させ、１往復の拭き取り試験を行った後に、該拭き取り部分に擬似指紋を再付着させた様子を表す図面代用の光学顕微鏡写真。
【図１４】本発明の比較例１で得られた基材（撥水撥油処理を施したフロートガラス）に擬似指紋を付着させた様子を表す図面代用の光学顕微鏡写真。
【図１５】本発明の比較例１で得られた基材（撥水撥油処理を施したフロートガラス）に擬似指紋を付着させ、１往復の拭取り試験を行った後の様子を表す図面代用の光学顕微鏡写真。
【発明を実施するための形態】
【００１８】
本発明は付着した指紋成分を集めるための穴を表面に有し、集めた指紋成分を除去しやすい基材を提供するものである。本発明の実施形態の一つとして図２に示すように基材１の表面２（以降、基材の穴では無い部分の表面を「基準面」と記載する）に対して凹型の穴３が直接形成されたものがある。本発明の耐指紋汚染性基材は、前記基準面に直接指紋が接触した際に、指紋成分が前記穴に収容され易く、優れた耐指紋汚染性を発現するものである。また、前記基材表面に撥水撥油性膜を有する場合も、基準面上の撥水撥油性膜に指紋が接触した際に、同様に優れた耐指紋汚染性を発現するものである。
【００１９】
本発明の基材は、光透過性、光反射性、または光沢性を有するものであればよく、材質は特に制限はないが、ガラスやプラスチックが好ましい。具体的には、例えば、ソーダライムシリケートガラス、アルミノシリケートガラス、石英ガラス、無アルカリガラス、その他の各種ガラスなどからなるガラスが挙げられる。ガラス以外に、例えば、ポリエステル、ポリアミド、ポリアクリレート、ポリオレフィン、ポリカーボネート、ポリスチレン、ポリウレタン、ポリビニルアルコール、ポリビニルブチラール、ポリ塩化ビニル、ポリ塩化ビニリデンなどからなるプラスチックも挙げられる。本発明の基材としては、元々平滑な表面を有する基材の該表面に前記の穴を形成したものが好ましい。この場合、穴を形成されなかった部分、すなわち元々の平滑な面が前記基準面に相当する。剛性、耐摩耗性及び、耐加傷性の観点からガラスが好ましい。
【００２０】
また、別の実施形態としては、図３のように基準面２に凹型の穴３を形成した膜状の基材５と別の基材４との複合基材であってもよい（ここで膜とは「フィルム」、「シート」、「板」、「被膜」や「コーティング」といった概念を含むものである）。膜としては、ゾルゲル膜、ガラスの薄板等、又は高分子膜があり、具体的な材質としては、シリカ、チタニア、アルミナ、ジルコニア、インジウム含有酸化スズ、アンチモン含有酸化スズなどの無機化合物、アルミニウム、スズ、亜鉛、銀、金、銅、白金、ニッケル、コバルト、クロムなどの金属、ポリエステル、ポリアミド、ポリイミド、ポリアクリレート、ポリオレフィン、ポリカーボネート、ポリスチレン、ポリウレタン、ポリビニルアルコール、ポリビニルブチラール、ポリ塩化ビニル、ポリ塩化ビニリデン、シリコーン、セルロース系樹脂、フッ素系樹脂などの有機化合物、又は、有機―無機ハイブリッド材料、及びこれらの組み合わせが挙げられる。また、膜を有する基材の材質は特に制限はないが、例えばガラスやプラスチックなどが挙げられる。
【００２１】
前記基材の形状は用途によって適宜決定される。好ましくはシート状およびフィルム状である。
【００２２】
前記基材において、指紋成分を集めるための凹型の穴を有する面が、片面であるか両面であるか、また、前記基材表面の全体であるか一部であるかは、特に限定されない。前記基材の耐指紋汚染性を付与したい部分（以降、単に「耐指紋汚染性部分」と記載する）に該穴を有していれば良く、用途によって適宜決定すればよい。換言すれば、指が接触する箇所に、該穴を設けると、耐指紋汚染性が有効となる。また、基材の基準面は平面であっても曲面であってもよい。
【００２３】
本発明では基材の平滑な面に凹型の穴を有することで耐指紋汚染性が得られる。凹型の穴を有することで、該穴に毛細管力が働き、指紋成分は該穴の中にトラップされる。図４には穴３の一部又はすべてにトラップされた指紋成分６が表されているが、このようにトラップされた該指紋成分はまとまった液滴として該穴中に存在するため、目視で目立ちにくくなる。
【００２４】
また、指紋成分の拭き取りやすさの観点からは、液滴が該穴にまとまっているため、汎用の布を用いた乾拭きの場合でも、該布の繊維の空隙に働く毛細管力よって該指紋成分が布に吸い上げられる効果が向上し容易に拭き取ることが可能となる。穴の断面形状は、図２、３、４及び７に示すように、底部が平らであるのが好ましい。底部が、例えば、V型又はドーム型では、穴の底の狭い領域に指紋成分が溜り、該領域に働く毛細管力の方が繊維の空隙に働く毛細管力より大となり、指紋成分の拭き取りが難しくなる。また、布の繊維が該穴の底に届き難いため、指紋成分の拭き取りが難しくなる。なお、上記拭き取りには、タオル等の汎用の布を用いることができ、メガネ拭き用の布のようなさらに細かい繊維の布であれば、より拭き取りやすいため好ましい。
【００２５】
該穴が存在しない場合、基材に付着した指紋成分は液滴サイズの小ささから布方向に吸い上げる力が生じず、指紋成分の液滴を移動させるのみである。加えてその拭き取り過程で指紋成分の液滴が分裂し、液滴サイズが更に小さくなってしまうため、液滴サイズがＭｉｅ散乱の領域となってしまい、その散乱特性から指紋払拭跡が白っぽく浮いたように見え基材の美観を損ねる。
【００２６】
前記穴の形状は、指紋成分をまとまった液滴に集められる形状であれば特に限定はされないが、該穴の正面視での形状が、１〜６個の角を有したものが好ましい。例えば、図５に示すように、1つの角を有する、略涙滴型を平面投影した形状のもの、２つの角を有する、略紡錘型を平面投影した形状のもの、略三角形、略四角形、略五角形、略六角形などが挙げられるが、各角度や形状を構成する曲線の形状は用途によって適宜決定される。正面視での形状で１〜６個の角を有した凹型の穴には、角の角度が適切であるために、少ない指紋成分でも、角に指紋成分が集められ、該穴の正面視での形状が円よりも布で拭き取り易く好ましい（図６、７参照）。７個以上の角を有した場合は、１つの角当たりの角度が大きく、該穴の正面視での形状が円の場合と比較して効果に差がない。より好ましいのは、１〜４個の角を有したものである。更に好ましいのは該穴の正面視での形状は略三角形又は略四角形である。指紋成分を集める性状を損なわない範囲で、角の形状は穴の加工精度に応じて、ｒ（円弧状）が付いていても良い。
【００２７】
該穴の寸法（ここで寸法とは「穴の投影面積の二乗根」のことである）は、１０〜３００μｍである。１０μｍ未満であると、該穴の大きさが小さすぎるため、一般的な指紋払拭の布の繊維では該穴の指紋成分と接触が難しくなり、極細繊維を用いた特殊なものでないと拭き取れないなどの問題が生じる。また３００μｍより大きいと、該穴に働く毛細管力が実質的に失われてしまう。該穴の形状及び寸法は統一されている必要はなく、任意の組み合わせで基材表面に存在することができる。
【００２８】
前記穴の平均深さ（ここで「深さ」とは基準面の高さと穴の底部の高さの差のことであり、図２、３においてｄで示される長さである。）は、その基材の用途によって適宜変更できるが、通常は０．２〜５０μｍである。０．２μｍよりも小さいとフラットな状態に近づき、実質的に耐指紋汚染性が得られない。また５０μｍよりも大きいと、布で小さい力で拭き取る際に布の繊維がパターンの底面まで届かないことが多く、拭き取り性で劣るようになる。より好ましくは０．５〜２０μｍである。
【００２９】
前記基材表面において、耐指紋汚染性部分での前記穴の分布頻度は面積比で１０〜８５％である。ここでいう面積比とは、任意に矩形領域を指定した場合の、矩形領域の面積に対する穴の面積の総和の割合のことである。１０％未満だと実質的に耐指紋汚染性が得られない。８５％よりも大きいと布拭きの際に加工した該穴によってひっかかるようになるため滑りが悪くなる。より好ましくは１３〜６０％である。また、穴の分布頻度には偏りがあっても差し支えなく、指紋付着頻度が高い部分により密な加工を施してもよい。
【００３０】
前記基材表面において、耐指紋汚染性部分での前記穴と該穴に隣り合う穴との間隔は、基材の用途と該穴の形状によって最適化されればよいが、通常１〜３００μｍ程度であることが好ましく、より好ましくは１０〜１００μｍである。１μｍよりも狭い場合、布拭きの際に該布の繊維が該穴の壁面にひっかかるようになるため滑りが悪くなり好ましくなく、３００μｍよりも広い場合、布拭きした後に基材表面の基準面に指紋成分が微細な液滴として残り、付着した指紋成分が目視で見えやすくなることがある。
【００３１】
前記穴の基材表面での配列パターンは、規則的にされていることが好ましい。規則的なパターンであると、例えばディスプレイのカバーガラスとして用いる場合、視認性が高くなる。一方で画素ピッチとパターンの間で干渉が起こるとモアレが生じるため好ましくなく、その場合は、パターンの頻度即ちパターン間距離を調整したり、パターンを不規則配列に近づくように調整したりする必要がある。
【００３２】
前記基材表面に前記穴の形状を加工する方法は特に制限されるものではなく、得られる基材の特性（光学特性や加工面の粗さ、強度等）を考慮して、各種加工法のうち所望の方法を選択すればよい。例えばフォトレジスト等により前記穴の形状に対応したマスキング処理を施した後、サンドブラスト法などの表面研削またはエッチングを施すことにより前記基材の平滑な面に前記穴を形成する方法が挙げられる。その他にも、例えば、モールドプレス成形法、スクリーン印刷法、インクジェット印刷法、インプリント法などが挙げられる。
【００３３】
また、上記の加工をした基材は表面処理剤を用いて撥水撥油性を付与してもよい。表面処理剤は例えば、市販品のパーフルオロポリアルキレンエーテル変性シランであるオプツールＤＳＸ（ダイキン工業社製）、ＫＹ−１３０（信越化学工業社製）、Ｄｏｗ Ｃｏｒｎｉｎｇ２６３４（東レ・ダウコーニング社製）などが挙げられる。また表面処理は一般的に知られている方法であればどのような方法を用いてもよく、ディップコーティング法、手塗り法、スプレー法、スピンコーティング法、フローコーティング法、蒸着法、刷毛塗り、ロールコーティング法などが挙げられ、さらに乾燥（加熱乾燥）を行う方法が挙げられる。
【実施例】
【００３４】
詳細を下記に述べるが、本発明はこれら実施例のみに限定されるものではない。
【００３５】
［実施例１］
〔基材の準備〕
１００ｍｍ角、厚み２ｍｍのフロートガラス基板のトップ面上にフォトレジストを塗布し、表１に記載の加工パターンを施したマスクを介して露光させた後、現像および洗浄を行い、続いて加工深さが５μｍになるまでサンドブラスト処理を行った。その後基板からレジストを除去し、洗浄することで、表１に示すとおり、正面視での穴の形状が円形であり、寸法が４４μｍ（該穴の形状は直径５０μｍの円であり、該穴の投影面積の二乗根を算出すると４４μｍとなる。）、平均深さが５μｍ、分布頻度の面積比が２０％、穴と該穴に隣り合う穴との間隔が５０μｍである基材を得た。
【００３６】
【表１】
2013010684.tif 000004
【００３７】
〔耐指紋汚染性の評価方法〕
得られた基材の耐指紋汚染性の評価として、以下の（１）〜（３）を行った。
【００３８】
（１）擬似指紋の付着試験
直径２９ｍｍのシリコーンゴム栓の端面をＪＩＳ  Ｒ６２５２に規定された基材Ｃｗ、研磨材Ａ、粒度Ｐ２４０の研磨紙を用いて粗らした人工指として用い、アクリル基板上に膜厚０．５ｍｍでスピンコーティングされたオレイン酸を人工指紋液として用いることで、定量的な擬似指紋付着試験を行った。アクリル基板に対して人工指を２５０ｇ／ｃｍ２で垂直に押し付けることで人工指紋液を人工指に転写し、評価する基材に対して同様に２５０ｇ／ｃｍ２で垂直に押し付けることで、基材に擬似指紋を付着させた。後述する、拭き取り試験後の基材に再度擬似指紋を付着させる場合も、上記と同様に行った。
【００３９】
（２）擬似指紋の拭き取り試験
直径３３ｍｍの金属円柱底面に一般用タオル１２０匁を二枚重ねで固定し、加重４０ｇ／ｃｍ２で擬似指紋付着部を１往復させることにより乾拭きを行った。
【００４０】
（３）耐指紋汚染性の評価
擬似指紋付着後の基材、擬似指紋拭き取り後の基材、及び擬似指紋再付着後の基材に対して、耐指紋汚染性を下記の三種類の方法で評価した。
１．目視評価（付着後：○目立たない、△判定しにくい、×未加工の基材と同等；拭き取り後：○指紋跡が残らない、△指紋跡が残る、×指紋跡が拡がる；再付着後：○目立たない、△判定しにくい、×未加工の基材と同等）
２．ヘーズの変化量（擬似指紋付着前と擬似指紋付着後のヘーズ値を測定し、それぞれの値の差を求めた（以降、「初回付着ヘーズ変化」と記載する）。また、擬似指紋拭き取り後の基材と擬似指紋再付着後のヘーズ値を測定し、それぞれの値の差を求めた（以降、「再付着ヘーズ変化」と記載する）。）
３．光学顕微鏡観察（擬似指紋付着後、擬似指紋拭き取り後、及び擬似指紋再付着後の基材表面を観察した。）
【００４１】
実施例１の基材の評価結果を表２、３に示す。面積比で２０％の分布頻度で、寸法４４μｍ、深さ５μｍの穴を有するフロートガラスは、擬似指紋を付着させた後の指紋跡は目視では目立たず、また、拭き取り後の指紋跡は目視では確認できなかった。さらに、拭き取り部分に擬似指紋を再付着させた後の指紋跡は目視では目立たなかった。また、初回付着ヘーズ変化は４％であり、再付着ヘーズ変化は５％であった。さらに、擬似指紋を付着させた該基材表面を光学顕微鏡にて観察をしたところ、穴にほとんどの指紋成分がトラップされており、基準面に存在する指紋成分はわずかであることが確認できた。また、擬似指紋拭き取り後の基材表面を光学顕微鏡にて観察をしたところ、前記穴から指紋成分が除去されて該穴の中には液滴の細かい指紋成分がわずかに残っている程度であり、基準面に指紋成分がほぼ残っていないことが確認できた。さらに、拭き取り部分に擬似指紋を再付着させた後の基材表面を光学顕微鏡にて観察をしたところ、穴にほとんどの指紋成分がトラップされており、基準面に存在する指紋成分はわずかであることが確認できた。このように、フロートガラスに上記のような穴を加工することで、優れた耐指紋汚染性が得られることがわかった。さらに、後述する比較例（比較例１）で、上記のような穴を加工せずフロートガラスに撥水撥油性を持たせただけの基材に比べて耐指紋汚染性が高く、上記の穴を有することが耐指紋汚染性向上に非常に有効であることがわかった。
【００４２】
【表２】
2013010684.tif 000005
【００４３】
【表３】
2013010684.tif 000006
【００４４】
［実施例２〜２３］
実施例１と同様の方法で表１に記載の穴を有する基材を得た後に、さらに表１に示すパーフルオロポリアルキレンエーテル変性シラン（Ｄｏｗ Ｃｏｒｎｉｎｇ２６３４：東レ・ダウコーニング社製、またはＫＹ−１３０：信越化学工業社製）１重量部とフッ素系不活性液体（ＦＣ−３２８３：住友３Ｍ社製）５００重量部を混合した薬液を、該基材にディップコートし、該基材を１５０℃で１０分間加熱することで、撥水撥油性を付与された基材を得た。
【００４５】
実施例２〜２３の基材の、それぞれの評価結果を表２、３に示す。実施例のすべての基材で耐指紋汚染性が確認された。実施例２の光学顕微鏡観察を例にとると、図８に示すように、基材に付着させた擬似指紋はその大部分が基材表面に有する穴の中にトラップされており、基準面に存在する指紋成分はわずかであった。また、図９に示すように、１往復の拭取り試験後は前記穴から指紋成分が除去されて該穴の中には液滴の細かい指紋成分がわずかに残っている程度であり、基準面に指紋成分がほぼ残っていないことが確認できた。さらに、図１０に示すように、前記拭き取り部分に再付着させた擬似指紋はその大部分が基材表面に有する穴の中にトラップされており、基準面に存在する指紋成分はわずかであった。また、実施例１１の光学顕微鏡観察を例にとると、図１１に示すように、基材に付着させた擬似指紋はその大部分が基材表面に有する穴の中にトラップされて、まとまった液滴となっており、基準面に存在する指紋成分はわずかであった。また、図１２に示すように、１往復の拭取り試験後は前記穴から指紋成分がほぼ除去されており、基準面にも指紋成分がほぼ残っておらず、指紋成分の残留量が極めて少ないことが確認できた。さらに、図１３に示すように、前記拭き取り部分に再付着させた擬似指紋はその大部分が基材表面に有する穴の中にトラップされて、まとまった液滴となっており、基準面に存在する指紋成分はわずかであった。
【００４６】
なお、実施例１３および実施例１６では、拭取りの際の作業性は、ひっかかり易くやや滑り難い傾向があった。それ以外のすべての実施例では、拭取りの際の作業性は、滑り易く良好であった。
【００４７】
［比較例］
汎用のフロートガラス１種、実施例と同様にフロートガラスに微細構造を加工したガラス基板２種について、実施例と同様に撥水撥油性を付与することで基材を得た。作製条件の詳細を表１に比較例１〜７として示す。
【００４８】
それぞれの評価結果を表２、３に示す。比較例１のように、フロートガラスに撥水撥油性を持たせるような表面処理をしただけの基材では、擬似指紋を付着させたときの指紋跡は、表面処理をしていない未加工のフロートガラスの場合の指紋跡と差がなく、また、拭き取り後の指紋跡は基材表面に拡がってしまい、しっかりと拭き取れていないことが確認できた。また、穴の寸法が小さすぎると、耐指紋汚染性は充分に得られず（比較例２）、穴の寸法が大きすぎても充分な耐指紋汚染性が得られなかった（比較例３）。また、穴の深さが小さすぎる場合も、耐指紋汚染性は充分に得られず（比較例４）、穴の深さが大きすぎる場合も、耐指紋汚染性は充分に得らなかった（比較例５）。また、穴の分布頻度が低すぎる場合も、耐指紋汚染性は充分に得られず（比較例６）、穴の分布頻度が高すぎる場合も、耐指紋汚染性は充分に得らなかった（比較例７）。図１４、１５に示すように、撥水撥油性を付与しただけのフロートガラスに付着させた擬似指紋は基材上で液滴となり、１往復の拭取り試験後は液滴サイズが小さくなって大量に残る様子が観察された。
【産業上の利用可能性】
【００４９】
本発明の耐指紋汚染性基材は、指等が触れやすく指紋成分が付着しやすい環境下で優れた耐指紋汚染性を示す。具体的には、建築用の窓ガラスやショーケース（店の商品用、人形用など）、間仕切り用基材・樹脂資材、装飾用化粧板、金属板、家具、電気、電子機器（テレビ、携帯電話、ＰＣ、ＡＴＭ、フォトプレートなど）用ディスプレイパネルやタッチパネル、保護フィルム、電気、電子機器筐体の金属部や樹脂コーティング、鏡、飲料用瓶、飲料用グラス等に用いることで優れた耐指紋汚染性を付与できる。
【符号の説明】
【００５０】
１    穴を有する基材
２    基材の基準面
３    凹型の穴
４    穴を有する層を持つ基材
５    穴を有する層
６    穴の一部又は全体にトラップされた指紋成分
【図１】
2013010684.tif 000007
【図２】
2013010684.tif 000008
【図３】
2013010684.tif 000009
【図４】
2013010684.tif 000010
【図５】
2013010684.tif 000011
【図６】
2013010684.tif 000012
【図７】
2013010684.tif 000013
【図８】
2013010684.tif 000014
【図９】
2013010684.tif 000015
【図１０】
2013010684.tif 000016
【図１１】
2013010684.tif 000017
【図１２】
2013010684.tif 000018
【図１３】
2013010684.tif 000019
【図１４】
2013010684.tif 000020
【図１５】
2013010684.tif 000021